(57)【要約】  （ａ）ハロゲン化イソオレフィンパラアルキルスチレン共重合体；（ｂ）酸無水物基を有する変性ゴム；及び（ｃ）エチレン−ビニルアルコール共重合体を含むポリマー成分、並びに、（ｄ）高級脂肪酸アルカリ土類金属塩からなる加工助剤；及び（ｅ）架橋剤含む熱可塑性エラストマー組成物であって、エラストマー成分（（ａ）＋（ｂ））中におけるハロゲン化イソオレフィンパラアルキルスチレン共重合体（ａ）の重量比率（Ｗa）が５〜６０ｗｔ％であり、エラストマー成分（（ａ）＋（ｂ））中における酸無水物基を有する変性ゴム（ｂ）の重量比率（Ｗb）が９５〜４０ｗｔ％であり、高級脂肪酸アルカリ土類金属塩からなる加工助剤（ｄ）の含有量（Ｗｄ）が、ハロゲン化イソオレフィンパラアルキルスチレン共重合体（ａ）１００質量部に対して０．３〜３０質量部であることを特徴とする、前記熱可塑性エラストマー組成物。【特許請求の範囲】
【請求項１】
（ａ）ハロゲン化イソオレフィンパラアルキルスチレン共重合体；
（ｂ）酸無水物基を有する変性ゴム；及び
（ｃ）エチレン−ビニルアルコール共重合体
を含むポリマー成分、
並びに、
（ｄ）高級脂肪酸アルカリ土類金属塩からなる加工助剤；及び
（ｅ）架橋剤
を含む熱可塑性エラストマー組成物であって、
エラストマー成分（（ａ）＋（ｂ））中におけるハロゲン化イソオレフィンパラアルキルスチレン共重合体（ａ）の重量比率（Ｗa）が５〜６０ｗｔ％であり、
エラストマー成分（（ａ）＋（ｂ））中における酸無水物基を有する変性ゴム（ｂ）の重量比率（Ｗb）が９５〜４０ｗｔ％であり、
高級脂肪酸アルカリ土類金属塩からなる加工助剤（ｄ）の含有量（Ｗｄ）が、ハロゲン化イソオレフィンパラアルキルスチレン共重合体（ａ）１００質量部に対して０．３〜３０質量部であることを特徴とする、前記熱可塑性エラストマー組成物。
【請求項２】
ポリマー成分として（ｆ）ポリアミド樹脂をさらに含み、ここで、熱可塑性樹脂成分（（ｃ）＋（ｆ））中のポリアミド樹脂（ｆ）の重量比率が５〜５０ｗｔ％であることを特徴とする、請求項１に記載の熱可塑性エラストマー組成物。
【請求項３】
ポリマー成分中のエラストマー成分（（ａ）＋（ｂ））の重量比率が４０ｗｔ％以上であることを特徴とする、請求項１又は２に記載の熱可塑性エラストマー組成物。
【請求項４】
加工助剤（ｄ）が炭素数Ｃ５〜３０である脂肪酸のアルカリ土類金属塩であることを特徴とする、請求項１〜３のいずれか１項に記載の熱可塑性エラストマー組成物。
【請求項５】
エチレン−ビニルアルコール共重合体（ｃ）のケン化度が９０％以上であることを特徴とする、請求項１〜４のいずれか一項に記載の熱可塑性エラストマー組成物。
【請求項６】
請求項１〜５のいずれか一項に記載の熱可塑性エラストマー組成物からなるフィルム。
【請求項７】
請求項６に記載のフィルムを用いたタイヤ。
【発明の詳細な説明】
【技術分野】
【０００１】
本発明は、熱可塑性エラストマー組成物、当該組成物からなるフィルム、及び当該フィルムを使用したタイヤに関する。
【背景技術】
【０００２】
熱可塑性樹脂成分としてエチレン−ビニルアルコール共重合体及びポリアミド樹脂を含み、エラストマー成分として酸無水物基を有する変性ゴムである無水マレイン酸変性エチレン−プロピレン共重合体を含み、さらに高級脂肪酸のアルカリ土類金属塩を含む、熱可塑性エラストマー組成物が知られている（特許文献１）。【０００３】
熱可塑性樹脂成分としてエチレン−ビニルアルコール共重合体及びポリアミド樹脂を含み、エラストマー成分としてハロゲン化イソオレフィンパラアルキルスチレン共重合体を含み、当該エラストマー成分が架橋されている、熱可塑性エラストマー組成物も知られている（特許文献２）。【０００４】
熱可塑性樹脂成分として、例えばポリアミド樹脂などを含み、エラストマー成分として、架橋されたハロゲン化イソオレフィンパラアルキルスチレン共重合体を含み、さらに、例えば無水マレイン酸変性エチレン−プロピレン共重合体及び無水マレイン酸変性エチレン−ブテン共重合体などの酸無水物基を有する変性ゴムを含む、熱可塑性エラストマー組成物も知られている（特許文献３）。
【先行技術文献】
【特許文献】
【０００５】
【特許文献１】特開２０１１−２３１１６６号公報
【特許文献２】特開２０１２−４６６１４号公報
【特許文献３】特開２０１３−１８９５２６号公報
【発明の概要】
【発明が解決しようとする課題】
【０００６】
空気遮断性及び低温耐久性に優れた熱可塑性エラストマー組成物を得るために、熱可塑性樹脂としてエチレン−ビニルアルコール共重合体を使用し、エラストマー成分として酸無水物基を有する変性ゴムを使用し得る。ここで、低温耐久性をさらに向上させるために当該組成物中に酸無水物基を有する変性ゴムを多量に配合すると、熱可塑性エラストマー組成物の粘度が増大してフィルム製膜性が悪化する。【０００７】
したがって本発明は、酸無水物基を有する変性ゴムを高充填してもフィルム製膜性が悪化せず、低温耐久性に優れた熱可塑性エラストマー組成物を提供することを課題とする。
【課題を解決するための手段】
【０００８】
本発明者らは上記課題に鑑み、鋭意検討した結果、エチレン−ビニルアルコール共重合体及び酸無水物基を有する変性ゴムを含む熱可塑性エラストマー組成物中に、エラストマー成分としてハロゲン化イソオレフィンパラアルキルスチレン共重合体をさらに配合し、且つ高級脂肪酸のアルカリ土類金属塩からなる加工助剤を配合することによって、優れたフィルム製膜性及び低温耐久性を有する熱可塑性エラストマー組成物が得られることを見出し、本発明に至った。【０００９】
すなわち本発明は、以下の態様を有する。
［１］
（ａ）ハロゲン化イソオレフィンパラアルキルスチレン共重合体；
（ｂ）酸無水物基を有する変性ゴム；及び
（ｃ）エチレン−ビニルアルコール共重合体
を含むポリマー成分、
並びに、
（ｄ）高級脂肪酸アルカリ土類金属塩からなる加工助剤；及び
（ｅ）架橋剤
を含む熱可塑性エラストマー組成物であって、
エラストマー成分（（ａ）＋（ｂ））中におけるハロゲン化イソオレフィンパラアルキルスチレン共重合体（ａ）の重量比率（Wa）が５〜６０ｗｔ％であり、
エラストマー成分（（ａ）＋（ｂ））中における酸無水物基を有する変性ゴム（ｂ）の重量比率（Wb）が９５〜４０ｗｔ％であり、
高級脂肪酸アルカリ土類金属塩からなる加工助剤（ｄ）の含有量（Ｗｄ）が、ハロゲン化イソオレフィンパラアルキルスチレン共重合体（ａ）１００質量部に対して０．３〜３０質量部であることを特徴とする、前記熱可塑性エラストマー組成物。
［２］
ポリマー成分として（ｆ）ポリアミド樹脂をさらに含み、ここで、熱可塑性樹脂成分（（ｃ）＋（ｆ））中のポリアミド樹脂（ｆ）の重量比率が５〜５０ｗｔ％であることを特徴とする、［１］に記載の熱可塑性エラストマー組成物。
［３］
ポリマー成分中のエラストマー成分（（ａ）＋（ｂ））の重量比率が４０ｗｔ％以上であることを特徴とする、［１］又は［２］に記載の熱可塑性エラストマー組成物。
［４］
加工助剤（ｄ）が炭素数Ｃ５〜３０である脂肪酸のアルカリ土類金属塩であることを特徴とする、［１］〜［３］のいずれか１つに記載の熱可塑性エラストマー組成物。
［５］
エチレン−ビニルアルコール共重合体（ｃ）のケン化度が９０％以上であることを特徴とする、［１］〜［４］のいずれか１つに記載の熱可塑性エラストマー組成物。
［６］
［１］〜［５］のいずれか１つに記載の熱可塑性エラストマー組成物からなるフィルム。
［７］
［６］に記載のフィルムを用いたタイヤ。
【発明の効果】
【００１０】
本発明の熱可塑性エラストマー組成物は、優れたフィルム製膜性及び低温耐久性を有する。
【発明を実施するための形態】
【００１１】
本明細書中、「熱可塑性エラストマー組成物」とは、熱可塑性樹脂成分にエラストマー成分を分散させた組成物であり、熱可塑性樹脂成分がマトリックス相を構成し、エラストマー成分が分散相を構成しているものである。
【００１２】
本発明の熱可塑性エラストマー組成物は、（ａ）ハロゲン化イソオレフィンパラアルキルスチレン共重合体、（ｂ）酸無水物基を有する変性ゴム、及び（ｃ）エチレン−ビニルアルコール共重合体を含むポリマー成分、並びに、（ｄ）高級脂肪酸アルカリ土類金属塩からなる加工助剤、及び（ｅ）架橋剤を含む。
【００１３】
本発明において使用されるハロゲン化イソオレフィンパラアルキルスチレン共重合体（ａ）は、例えばイソオレフィンとパラアルキルスチレンの共重合体をハロゲン化することにより得ることができる。ハロゲン化イソオレフィンパラアルキルスチレン共重合体におけるイソオレフィンとパラアルキルスチレンの混合比、重合度、平均分子量、重合形態（ブロック共重合体、ランダム共重合体等）、粘度、ハロゲン原子等は、特に限定されず、熱可塑性エラストマー組成物に要求される物性等に応じて当業者が選択することができる。ハロゲン化イソオレフィンパラアルキルスチレン共重合体を構成するイソオレフィンの例としては、イソブチレン、イソペンテン、イソヘキセンなどが挙げられ、イソオレフィンとしてはイソブチレンが好ましい。ハロゲン化イソオレフィンパラアルキルスチレン共重合体を構成するパラアルキルスチレンの例としては、パラメチルスチレン、パラエチルスチレン、パラプロピルスチレン、パラブチルスチレンなどが挙げられ、パラアルキルスチレンとしてはパラメチルスチレンが好ましい。ハロゲン化イソオレフィンパラアルキルスチレン共重合体を構成するハロゲン原子の例としては、フッ素、塩素、臭素及びヨウ素が挙げられ、ハロゲン原子としては臭素が好ましい。特に好ましいハロゲン化イソオレフィンパラアルキルスチレン共重合体は臭素化イソブチレンパラメチルスチレン共重合体である。臭素化イソブチレンパラメチルスチレン共重合体ゴムは市販品を使用することができ、例えばエクソンモービル・ケミカル社（ＥｘｘｏｎＭｏｂｉｌ  Ｃｈｅｍｉｃａｌ  Ｃｏｍｐａｎｙ）から、Ｅｘｘｐｒｏ（登録商標）の商品名で入手することができる。
【００１４】
本明細書中、「酸無水物基を有する変性ゴム」とは、酸無水物基を導入されたエラストマーのことである。酸無水物基を有する変性ゴムは、例えば、酸無水物とペルオキシドをエラストマーに反応させることにより製造することができる。本発明において使用される酸無水物基を有する変性ゴム（ｂ）の酸無水物基の含有量は、酸無水物基を有する変性ゴムの分散性及び加工性の観点から、好ましくは０．０１〜１モル／ｋｇ、より好ましくは０．０５〜０．５モル／ｋｇである。酸無水物基を有する変性ゴムの例としては、エチレン−α−オレフィン共重合体の酸無水物変性物（例えば、エチレン−プロピレン共重合体の酸無水物変性物、エチレン−ブテン共重合体の酸無水物変性物）、及びエチレン−不飽和カルボン酸共重合体の酸無水物（例えば、エチレン−アクリル酸共重合体の酸無水物変性物、エチレン−メタクリル酸共重合体の酸無水物変性物、エチレン−アクリル酸メチル共重合体の酸無水物変性物、エチレン−メタクリル酸メチル共重合体の酸無水物変性物）などが挙げられる。なかでも、エチレン−α−オレフィン共重合体の酸無水物変性物が好ましく、無水マレイン酸変性エチレン−プロピレン共重合体及び無水マレイン酸変性エチレン−ブテン共重合体がより好ましい。また、酸無水物基を有する変性ゴムは市販品を用いることができ、例えば三井化学株式会社製の無水マレイン酸変性エチレン−プロピレン共重合体（タフマー（登録商標）ＭＰ０６２０）、無水マレイン酸変性エチレン−ブテン共重合体（タフマー（登録商標）ＭＨ７０２０）などがある。
【００１５】
本発明において使用されるエチレン−ビニルアルコール共重合体（以下「ＥＶＯＨ」ともいう）（ｃ）は、エチレン単位（−ＣＨ２ＣＨ２−）とビニルアルコール単位（−ＣＨ２−ＣＨ（ＯＨ）−）とからなる共重合体であるが、エチレン単位およびビニルアルコール単位に加えて、本発明の効果を阻害しない範囲で、他の構成単位を含有していてもよい。
【００１６】
本発明において使用するエチレン−ビニルアルコール共重合体（ｃ）は特に限定されないが、ガスバリア性の観点から、好ましくはエチレン単位の含量が２０〜６０モル％、より好ましくは２０〜５０モル％のものを使用する。エチレン−ビニルアルコール共重合体はエチレン-酢酸ビニル共重合体のケン化物であり、そのケン化度は特に限定されないが、ガスバリア性の観点から、好ましくは９０％以上、より好ましくは９９％以上である。
【００１７】
本発明において使用されるエチレン−ビニルアルコール共重合体（ｃ）は、ＪＩＳ  Ｋ７２１０に準拠して、温度２１０℃、荷重２１６０ｇで測定した場合に、好ましくは２〜２５ｇ／１０分、より好ましくは４〜２０ｇ／１０分のメルトフローレート（ＭＦＲ）値を示す。
【００１８】
本発明の熱可塑性エラストマー組成物において、エラストマー成分（すなわち、ハロゲン化イソオレフィンパラアルキルスチレン共重合体（ａ）と酸無水物基を有する変性ゴム（ｂ）との合計：（ａ）＋（ｂ））中におけるハロゲン化イソオレフィンパラアルキルスチレン共重合体（ａ）の重量比率（Wa）は５〜６０ｗｔ％であり、好ましくは１０〜４５ｗｔ％である。重量比率（Wa）が５ｗｔ％未満だと、熱可塑性エラストマー組成物の製造において良好な混練加工性を得ることができない。また、重量比率（Wa）が６０ｗｔ％超だと熱可塑性エラストマー組成物の低温耐久性が悪化する。
【００１９】
本発明の熱可塑性エラストマー組成物において、エラストマー成分（（ａ）＋（ｂ））中における酸無水物基を有する変性ゴム（ｂ）の重量比率（Wb）は９５〜４０ｗｔ％であり、好ましくは９０〜５５ｗｔ％である。重量比率（Wb）が４０ｗｔ％未満だと熱可塑性エラストマー組成物の低温耐久性が悪化する。また、重量比率（Wb）が９５ｗｔ％超だと良好な混練加工性を得ることができない。
【００２０】
本発明において使用される加工助剤（ｄ）は、高級脂肪酸アルカリ土類金属塩からなる。当該加工助剤は、熱可塑性樹脂成分とエラストマー成分との溶融混練時の連続混練性、及びフィルム製膜時の押出負荷の軽減を図るための滑剤としての機能を果たすのみならず、ハロゲン化イソオレフィンパラアルキルスチレン共重合体（ａ）の架橋反応を遅延させることができる。これにより、熱可塑性エラストマー組成物の製造における、混練の初期段階での架橋による粘性の増大が抑制され、混練加工性を向上させることが可能である。
【００２１】
加工助剤（ｄ)としては、炭素数Ｃ５〜３０である脂肪酸のアルカリ土類金属塩が好ましく、ラウリン酸バリウム、ステアリン酸マグネシウム及びステアリン酸カルシウムから選択される少なくとも１種がより好ましい。
【００２２】
本発明の熱可塑性エラストマー組成物中の加工助剤（ｄ）の含有量（Ｗｄ）は、ハロゲン化イソオレフィンパラアルキルスチレン共重合体（ａ）１００質量部に対して０．３〜３０質量部であり、好ましくは１〜２０質量部である。Ｗｄが０．３質量部未満だと熱可塑性エラストマー組成物の製造において良好な混練加工性を得ることができない。Ｗｄが３０質量部超だと可塑性エラストマー組成物の低温耐久性が悪化する。
【００２３】
本発明の熱可塑性エラストマー組成物は、ポリマー成分として、熱可塑性樹脂成分であるポリアミド樹脂（ｆ）をさらに含んでもよい。当該ポリアミド樹脂としては、限定するものではないが、例えば、ナイロン１１、ナイロン１２、ナイロン６、ナイロン６６、ナイロン６６６、ナイロン６１２、ナイロン６１０、ナイロン４６、ナイロン６６６１２、および芳香族ナイロンが単独でまたは混合物として使用できる。なかでも、ナイロン６、ナイロン６６、ナイロン６１２、およびナイロン６６６が耐疲労性とガスバリア性の両立という点で好ましい。
【００２４】
本発明の熱可塑性エラストマー組成物は、ポリマー成分としてポリアミド樹脂をさらに含む場合、熱可塑性樹脂成分（すなわち、エチレン−ビニルアルコール共重合体（ｃ）とポリアミド樹脂（ｆ）との合計：（ｃ）＋（ｆ））中のポリアミド樹脂（ｆ）の重量比率は、耐疲労性及びガスバリア性の観点から５〜５０ｗｔ％であることが好ましく、１０〜４５ｗｔ％であることがより好ましい。
【００２５】
また、本発明の熱可塑性エラストマー組成物には、低温耐久性向上の観点からエラストマー成分が高充填されていることが好ましい。具体的には、ポリマー成分中のエラストマー成分（（ａ）＋（ｂ））の重量比率が４０ｗｔ％以上であることが好ましく、５０ｗｔ％以上であることがより好ましい。
【００２６】
本発明において使用される架橋剤（加硫剤）（ｅ）の種類及び配合量は、架橋条件に応じて、当業者が適宜選択することができる。本発明において、少なくともハロゲン化イソオレフィンパラアルキルスチレン共重合体（ａ）は架橋されるが、酸無水物基を有する変性ゴム（ｂ）は必ずしも架橋されなくてもよい。架橋剤の例としては、酸化亜鉛、酸化マグネシウム、ｍ−フェニレンビスマレイミド、アルキルフェノール樹脂およびそのハロゲン化物、第二級アミン、例えばＮ−（１，３−ジメチルブチル）−Ｎ’−フェニル−ｐ−フェニレンジアミン（慣用名６ＰＰＤ）、トリス−（２−ヒドロキシエチル）イソシアヌレートなどが挙げられる。なかでも、酸化亜鉛、６ＰＰＤおよびトリス−（２−ヒドロキシエチル）イソシアヌレートから選択される少なくとも１種の架橋剤が好ましい。ここで、酸化亜鉛及び６ＰＰＤは、ハロゲン化イソオレフィンパラアルキルスチレン共重合体（ａ）を架橋するための架橋剤として使用される。トリス−（２−ヒドロキシエチル）イソシアヌレートは、酸無水物基を有する変性ゴム（ｂ）の架橋剤として使用される。架橋剤（ｅ）の量は、エラストマー成分（（ａ）＋（ｂ））１００質量部に対して０．５〜１０質量部が好ましく、より好ましくは１〜６質量部である。
【００２７】
本発明の熱可塑性エラストマー組成物において、ポリマー成分、加工助剤及び架橋剤を配合する際に、必要に応じて、補強性、加工性、分散性、耐熱性、酸化防止性などの特性を改善するために、充填剤、補強剤（フィラー）、架橋促進剤（加硫促進剤）、相溶化剤、安定剤、酸化防止剤、老化防止剤などの、熱可塑性樹脂組成物及びエラストマー組成物用に一般的に配合されている各種添加剤を、本発明の効果を阻害しない範囲で添加してもよい。あるいは、ポリマー成分、加工助剤及び架橋剤を配合して本発明の熱可塑性エラストマー組成物を製造する前に、ポリマー成分中の１種又は２種以上に、必要に応じて、補強性、加工性、分散性、耐熱性、酸化防止性などの特性を改善するために、充填剤、補強剤（フィラー）、架橋促進剤（加硫促進剤）、相溶化剤、安定剤、酸化防止剤、老化防止剤などの、熱可塑性樹脂組成物及びエラストマー組成物用に一般的に配合されている各種添加剤を、本発明の効果を阻害しない範囲で予め添加してもよい。
【００２８】
本発明の熱可塑性エラストマー組成物は、上記必須成分および任意の添加剤を、例えばニーダー、バンバリーミキサー、一軸混練押出機、二軸混練押出機等の熱可塑性エラストマー組成物の製造に一般的に使用されている混練押出機を使用して溶融混練することによって製造できる。溶融混練することによって、エラストマー成分を動的架橋させることができる。動的架橋により、熱可塑性エラストマー組成物において、分散相を連続相中に安定化（又は固定化）することができる。溶融混練は、その生産性の高さから二軸混練押出機を使用して行うことが好ましい。混練条件は、使用される必須成分および任意の添加剤のタイプおよび配合量などに応じるが、溶融混練温度の下限は、少なくとも熱可塑性樹脂成分の融点以上であればよく、融点より約２０℃以上高い温度であることが好ましい。例えば、１９０〜２４０℃である。溶融混練時間は、好ましくは約２〜約８分である。
【００２９】
上記のように溶融混練した熱可塑性エラストマー組成物をその後、溶融状態で混練押出機の吐出口に取り付けられたダイからフィルム状またはチューブ状等の形状に押し出すか、あるいは、ストランド状に押し出し、樹脂用ペレタイザーで一旦ペレット化した後、得られたペレットを、インフレーション成形、カレンダー成形、押出成形などの通常の樹脂成形法により、用途に応じてフィルム状、シート状またはチューブ状の所望の形状に成形することができる。
【００３０】
本発明の熱可塑性エラストマー組成物から形成された層を有する製品の製造方法を、空気入りタイヤの製造方法を一例として説明することができる。本発明の熱可塑性エラストマー組成物から形成された層を有する空気入りタイヤの製造方法としては、慣用の方法を用いることができる。例えば、本発明の熱可塑性エラストマー組成物を所定の幅と厚さを有するフィルムに成形し、それをタイヤ成型用ドラム上に円筒状に貼り着け、その上にカーカス層、ベルト層、トレッド層等のタイヤ部材を順次貼り重ね、タイヤ成型用ドラムからグリーンタイヤを取り外す。次いで、このグリーンタイヤを常法に従って加硫することにより、本発明の熱可塑性エラストマー組成物から形成されたフィルムを、例えば空気透過防止層として（例えばインナーライナーとして）有する空気入りタイヤを製造することができる。
【実施例】
【００３１】
以下に示す実施例及び比較例を参照して本発明をさらに詳しく説明するが、本発明の範囲は、これらの実施例によって限定されるものでないことは言うまでもない。【００３２】
（１）原材料
臭素化イソブチレンパラメチルスチレン共重合体（以下、「Ｂｒ−ＩＰＭＳ」と略す）Ｅｘｘｐｒｏ  ＭＤＸ８９−４（Ｅｘｘｏｎ  Ｍｏｂｉｌ  Ｃｈｅｍｉｃａ）
酸無水物基を有する変性ゴム１：無水マレイン酸変性エチレン−ブテン共重合体（タフマーＭＨ７０２０（三井化学））
酸無水物基を有する変性ゴム２：無水マレイン酸変性エチレン−ブテン共重合体（タフマーＭＨ７０１０（三井化学））
酸無水物基を有する変性ゴム３：無水マレイン酸変性エチレン−プロピレン共重合体（タフマーＭＰ０６２０（三井化学））
ＥＶＯＨ  １：ソアノールＶ２５０４（日本合成化学工業）（ＭＦＲ：４．０ｇ／１０分、エチレン単位含量：２５ｍｏｌ％）
ＥＶＯＨ  ２：ソアノールＤ２９０８（日本合成化学工業）（ＭＦＲ：８．０ｇ／１０分、エチレン単位含量：２９ｍｏｌ％）
ＥＶＯＨ  ３：ソアノールＤＣ３２１２Ｂ（日本合成化学工業）（ＭＦＲ：１２．０ｇ／１０分、エチレン単位含量：３２ｍｏｌ％）
ＥＶＯＨ  ４：ソアノールＥ３８０８（日本合成化学工業）（ＭＦＲ：８．０ｇ／１０分、エチレン単位含量：３８ｍｏｌ％）
ＥＶＯＨ  ５：ソアノールＡ４４１２（日本合成化学工業）（ＭＦＲ：１２．０ｇ／１０分、エチレン単位含量：４４ｍｏｌ％）
ＥＶＯＨ  ６：ソアノールＨ４８１５Ｂ（日本合成化学工業）（ＭＦＲ：１５．０ｇ／１０分、エチレン単位含量：４８ｍｏｌ％）
加工助剤１：ステアリン酸亜鉛  ＳＺ−２０００（堺化学）
加工助剤２：ステアリン酸カルシウム  ＳＣ−１００（堺化学）
加工助剤３：ステアリン酸マグネシウム  ＳＭ−ＰＧ（堺化学）
加工助剤４：ラウリン酸バリウム  Ｂ１２（堺化学）
ポリアミド樹脂１：ナイロン６−１２：ＵＢＥナイロン７０２４Ｂ（宇部興産）
ポリアミド樹脂２：ナイロン６（ＵＢＥナイロン１０１３Ｂ（宇部興産））
ポリアミド樹脂３：ナイロン６−１０（アミラン  ＣＭ６００１（東レ））
架橋剤１：酸化亜鉛３種（正同化学工業）
架橋剤２：６ＰＰＤ（サントフレックス：フレキシス（Ｆｌｅｘｓｙｓ））
架橋剤３：トリス−（２−ヒドロキシエチル）イソシアヌレート（セイクＡ：四国化成工業）【００３３】
また、架橋剤１及び２は、Ｂｒ−ＩＰＭＳを架橋するために使用された。架橋剤３は酸無水物基を有する変性ゴムを架橋するために使用された。架橋剤２は老化防止剤としても使用された。【００３４】
（２）熱可塑性エラストマー組成物の調製
臭素化イソブチレンパラメチルスチレン共重合ゴム（ａ）、酸無水物基を有する変性ゴム（ｂ）、ＥＶＯＨ（ｃ）、加工助剤（ｄ）、架橋剤（ｅ）、ポリアミド樹脂（ｆ）及びその他の成分を表１及び２に示す配合にて、二軸混練押出機（株式会社日本製鋼所製）のシリンダー内に導入し、温度２３０℃および滞留時間約２〜８分間に設定された混練ゾーンに搬送して溶融混練し、溶融混練物を吐出口に取り付けられたダイからストランド状に押出した。得られたストランド状押出物を樹脂用ペレタイザーでペレット化し、ペレット状の熱可塑性エラストマー組成物を得た。【００３５】
（３）可塑性樹脂組成物の評価方法
得られた熱可塑性エラストマー組成物について、二軸混練性及び低温耐久性を以下の方法により評価した。【００３６】
［二軸混練性］
上記の熱可塑性エラストマー組成物の調製の際、ダイから押し出されたストランドの状態を評価した。ストランドが一度も切れることなく１時間連続的にサンプリングできたものを「優」、１時間の間にゲル粒により１〜１０回ストランドが切れたものを「良」、１時間に１１回以上ストランドが切れたものを「不良」と判定した。【００３７】
［低温耐久性］
調製したペレット上の熱可塑性エラストマー組成物を、２００ｍｍ幅Ｔ型ダイス付４０ｍｍφ単軸押出機（株式会社プラ技研）を用いて、押出温度Ｃｌ／Ｃ２／Ｃ３／Ｃ４／ダイ＝２２０／２２５／２３０／２３５／２３５℃、冷却ロール温度５０℃、引き取り速度１．０ｍ／分の押出条件で、平均厚み１．０ｍｍのシートに成形し、シートからダンベル（ＪＩＳ３号）を打ち抜き疲労試験機にセットして、−４０℃雰囲気下４０％定歪を繰り返し与え、破断回数を測定した。比較例１の熱可塑性エラストマー組成物の破断回数を１００として、８０未満を不可、８０以上〜９０未満を「可」、９０以上〜１１０未満を「良」、１１０以上を「優」として評価した。【００３８】
熱可塑性エラストマー組成物の評価結果を表１及び２に示す。【００３９】
【表１】
2015147148.tif 000002
【００４０】
【表２】
2015147148.tif 000003
【００４１】
比較例１では、ハロゲン化イソオレフィンパラアルキルスチレン共重合体（ａ）を含めずに、酸無水物基を有する変性ゴム（ｂ）を高充填して熱可塑性エラストマー組成物を製造した。熱可塑性エラストマー組成物の粘度上昇により、十分な二軸混練性を得ることができなかった。【００４２】
比較例２では、加工助剤（ｄ）を含めずに、ハロゲン化イソオレフィンパラアルキルスチレン共重合体（ａ）及び酸無水物基を有する変性ゴム（ｂ）を高充填して熱可塑性エラストマー組成物を製造した。この場合においても、良好な二軸混練性を得ることができなかった。【００４３】
比較例３では、加工助剤（ｄ）の含有量（Ｗｄ）を、ハロゲン化イソオレフィンパラアルキルスチレン共重合体（ａ）１００質量部に対して０．３質量部未満とし、且つハロゲン化イソオレフィンパラアルキルスチレン共重合体（ａ）及び酸無水物基を有する変性ゴム（ｂ）を高充填して熱可塑性エラストマー組成物を製造した。この場合においても、良好な二軸混練性を得ることができなかった。【００４４】
比較例４では、加工助剤（ｄ）としてアルカリ土類金属塩ではないステアリン酸亜鉛を使用し、ハロゲン化イソオレフィンパラアルキルスチレン共重合体（ａ）及び酸無水物基を有する変性ゴム（ｂ）を高充填して熱可塑性エラストマー組成物を製造した。この場合においても、良好な二軸混練性を得ることができなかった。【００４５】
比較例５では、エラストマー成分（（ａ）＋（ｂ））中におけるハロゲン化イソオレフィンパラアルキルスチレン共重合体（ａ）の重量比率（Wa）を６０ｗｔ％超として熱可塑性エラストマー組成物を製造した。この場合において、二軸混練性は優れていたものの、低温耐久性が悪化した。【００４６】
比較例６では、加工助剤（ｄ）の含有量（Ｗｄ）を、ハロゲン化イソオレフィンパラアルキルスチレン共重合体（ａ）１００質量部に対して３０質量部超として熱可塑性エラストマー組成物を製造した。この場合において、二軸混練性は優れていたものの、低温耐久性が悪化した。【００４７】
実施例１〜１１では、本発明の配合成分及び配合量に従って熱可塑性エラストマー組成物を製造した。いずれも良好な二軸混練性、及び優れた低温耐久性を示した。
【産業上の利用可能性】
【００４８】
本発明の熱可塑性エラストマー組成物は、タイヤ、特に空気入りタイヤの空気透過防止層（例えばインナーライナー）の作製に好適に利用することができる。
【国際調査報告】
2015147148.tif 000004
2015147148.tif 000005
2015147148.tif 000006
2015147148.tif 000007